(57)【要約】【課題】高圧水素ガスおよび液体水素環境下で使用され、低温の耐水素脆化特性に優れた高Ｍｎオーステナイト系ステンレス鋼を提供する。【解決手段】質量％で、Ｃ：０．２００％以下、Ｓｉ：０．１０〜２．００％、Ｍｎ：６．０〜２０．０％、Ｐ：０．０６０％以下、Ｓ：０．００８０％以下、Ｎｉ：４．０〜１２．０％、Ｃｒ：１０．０〜２５．０％、Ｎ：０．１００％以下、Ａｌ：０．０１０〜４．００％、Ｃａ：０．０１００％以下、Ｍｇ：０．０１００％以下を含有し、残部がＦｅおよび不純物からなり、長径と短径の平均値が０．５μｍ以上のＡｌ２Ｏ３−ＣａＯ−ＭｇＯ系介在物を、５００μｍ×５００μｍの領域に３個以上含むことを特徴とする高Ｍｎオーステナイト系ステンレス鋼。【選択図】なし【特許請求の範囲】
【請求項１】
質量％で、Ｃ：０．２００％以下、Ｓｉ：０．１０〜２．００％、Ｍｎ：６．０〜２０．０％、Ｐ：０．０６０％以下、Ｓ：０．００８０％以下、Ｎｉ：４．０〜１２．０％、Ｃｒ：１０．０〜２５．０％、Ｎ：０．１００％以下、Ａｌ：０．０１０〜４．００％、Ｃａ：０．０００２〜０．０１００％、Ｍｇ：０．０００２〜０．０１００％、Ｃｕ：０〜４．０％、Ｍｏ：０〜２．０％、ＲＥＭ：０〜０．０１０％、Ｂ：０〜０．００８０％、Ｔｉ：０〜１．０％、Ｎｂ：０〜１．０％、Ｖ：０〜１．０％を含有し、残部がＦｅおよび不純物からなり、
長径と短径の平均値が０．５μｍ以上のＡｌ２Ｏ３−ＣａＯ−ＭｇＯ系介在物を、５００μｍ×５００μｍの領域に３個以上含むことを特徴とする高Ｍｎオーステナイト系ステンレス鋼。
【請求項２】
質量％で、Ｃｕ：０．１〜４．０％を含むことを特徴とする請求項１に記載の高Ｍｎオーステナイト系ステンレス鋼。
【請求項３】
質量％で、Ｍｏ：０．１〜２．０％を含むことを特徴とする請求項１または請求項２に記載の高Ｍｎオーステナイト系ステンレス鋼。
【請求項４】
質量％で、ＲＥＭ：０．０１０％以下、Ｂ：０．００８０％以下を１種または２種含むことを特徴とする請求項１〜３のいずれか一項に記載の高Ｍｎオーステナイト系ステンレス鋼。
【請求項５】
質量％で、Ｔｉ：１．０％以下、Ｎｂ：１．０％以下、Ｖ：１．０％以下を１種または２種以上含むことを特徴とする請求項１〜４のいずれか一項に記載の高Ｍｎオーステナイト系ステンレス鋼。
【請求項６】
質量％で、Ｗ：０．５％以下を含むことを特徴とする請求項１〜５のいずれか一項に記載の高Ｍｎオーステナイト系ステンレス鋼。
【請求項７】
質量％で、Ｃｏ：１．０％以下を含むことを特徴とする請求項１〜６のいずれか一項に記載の高Ｍｎオーステナイト系ステンレス鋼。
【請求項８】
質量％で、Ｓｎ：０．１％以下、Ｓｂ：０．０１％以下を１種または２種含むことを特徴とする請求項１〜７のいずれか一項に記載の高Ｍｎオーステナイト系ステンレス鋼。
【請求項９】
水素ガスまたは液体水素環境中で用いることを特徴とする請求項１〜８のいずれか一項に記載の高Ｍｎオーステナイト系ステンレス鋼。
【請求項１０】
水素ガスまたは液体水素のタンク本体およびライナー、配管、バルブで用いることを特徴とする請求項１〜９のいずれか一項に記載の高Ｍｎオーステナイト系ステンレス鋼。
【請求項１１】
水素ステーションの圧縮機および熱交換器で用いることを特徴とする請求項１〜１０のいずれか一項に記載の高Ｍｎオーステナイト系ステンレス鋼。
【請求項１２】
請求項１〜８のいずれか一項に記載の成分を有する鋳片をＡｌ脱酸により製造し、さらに、熱間加工後、熱処理を施すことなく冷間加工を行うことを特徴とする、請求項１〜１１のいずれか一項に記載の高Ｍｎオーステナイト系ステンレス鋼の製造方法。
【発明の詳細な説明】
【技術分野】
【０００１】
本発明は、高Ｍｎオーステナイト系ステンレス鋼およびその製造方法に関し、特に、高圧水素ガスおよび液体水素環境下で使用可能な高Ｍｎオーステナイト系ステンレス鋼およびその製造方法に関する。
【背景技術】
【０００２】
近年、地球温暖化防止の観点から、温室効果ガス（ＣＯ２、ＮＯｘ、ＳＯｘ）の排出を抑制するため、水素をエネルギーの輸送・貯蔵媒体として利用する技術開発が進んでいる。このため、水素の貯蔵・輸送用機器で使用する金属材料の開発が期待されている。
【０００３】
従来、圧力４０ＭＰａ程度までの水素ガスは、厚肉のＣｒ−Ｍｏ鋼製ボンベに高圧ガスとして充填・貯蔵されている。また、配管用材料あるいは燃料電池自動車の高圧水素ガスタンクライナーとしては、ＪＩＳ規格のＳＵＳ３１６系オーステナイト系ステンレス鋼（以下、「ＳＵＳ３１６鋼」と記載）が使用されている。ＳＵＳ３１６鋼は、高圧水素ガスおよび液体水素環境下（以下、単に水素環境下ともいう。）での耐水素脆化特性が、例えば上記のＣｒ−Ｍｏ鋼を含む炭素鋼や、ＪＩＳ規格のＳＵＳ３０４系オーステナイト系ステンレス鋼（以下、「ＳＵＳ３０４鋼」と記載）と比較して良好である。
【０００４】
近年、燃料電池自動車の販売が開始され、各地で水素ステーションの建設が進行中である。水素ステーションにおいては、燃料電池自動車のタンクに充填する水素を−４０℃程度の低温に予冷するプレクールと呼ばれる技術が実用化されている。また、大量の水素を液体水素として貯蔵でき、かつ液体水素を昇圧して７０ＭＰａ以上の高圧水素ガスとして供給可能な水素ステーションが実証段階にあり、この場合、水素ステーションのディスペンサーに付随する液体水素用貯蔵容器（タンク）や水素ガス配管などに用いる鋼材は液体水素温度（−２５３℃）から室温までの温度域に曝される。
これらのことから、このような鋼材は、７０ＭＰａの高圧かつ低温の水素ガスに曝されることが想定される。
【０００５】
また、水素ステーションにおいて、蓄圧器に貯蔵された水素ガスは圧縮機により最終圧力まで圧縮された後、燃料電池自動車へと充填される。７０ＭＰａ級水素ステーションの場合、圧縮直後の水素ガスの圧力は９０ＭＰａ程度、温度は２５０℃程度に達する。
【０００６】
長期的な水素ステーションの運用を想定した場合、９０ＭＰａ、２５０℃程度の水素ガスに曝された鋼材には水素の侵入が生じることが考えられ、その水素侵入量は９０ｐｐｍ程度に達する。
したがって、このような高温・高圧の水素ガスに曝されるタンクや配管、熱交換器などに適用される鋼材に関しては、水素ステーションの長期的な安定運用の観点から、新たに９０ｐｐｍの水素を予め含有した状態でも、さらに高圧かつ低温の水素ガス中での機械的特性が劣化しない優れた耐水素脆化特性を有することが求められる。これに加え、水素ステーションのより一層の普及のためには低コストな鋼材の開発が必要不可欠である。
【０００７】
水素環境下で水素脆化しない金属材料として、Ｎｉを１３％程度、Ｍｏを２％程度含有したＳＵＳ３１６鋼およびＳＵＳ３１６Ｌ鋼が挙げられ、これら２鋼種を国内の７０ＭＰa級水素ステーションで使用することが高圧ガス保安協会の定める例示基準にて認められている。
また従来、オーステナイト系ステンレス鋼において、水素環境下における耐水素脆化特性を高める技術が種々検討されている。
【０００８】
例えば、特許文献１（国際公開第２００４／８３４７７号）で開示されたステンレス鋼は、Ｎの固溶強化による高強度化を指向した高圧水素ガス用ステンレス鋼である。室温で良好な耐水素脆化特性を確保しつつ、ＳＵＳ３１６鋼を上回る強度を有している。
【０００９】
特許文献２（国際公開第２００７／０５２７７３号）および特許文献３（国際公開第２０１２／０４３８７７号）で開示されたステンレス鋼は、ＭｎおよびＣｕの活用により耐水素脆化特性を確保しつつ、低Ｎｉ化を試みた高Ｍｎオーステナイト系ステンレス鋼であり、高圧水素ガス中で優れた耐水素脆化特性を有している。
【００１０】
特許文献４（特開２０１４−１１４４７１号公報）で開示されたステンレス鋼は、Ｍｏ添加を省略しているため安価であり、−４０℃において優れた耐水素脆化特性を有する。
【００１１】
特許文献５（特開２０１４−４７４０９号公報）で開示されたステンレス鋼は、金属間化合物の析出強化により引張強さを１１５０ＭＰａ以上にまで高めており、さらに優れた耐水素脆化特性を有している。
【先行技術文献】
【特許文献】
【００１２】
【特許文献１】国際公開第２００４／０８３４７７号
【特許文献２】国際公開第２００７／０５２７７３号
【特許文献３】国際公開第２０１２／０４３８７７号
【特許文献４】特開２０１４−１１４４７１号公報
【特許文献５】特開２０１４−４７４０９号公報
【非特許文献】
【００１３】
【非特許文献１】「Ｈｙｄｒｏｇｅｎ  ｅｎｖｉｒｏｎｍｅｎｔ  ｅｍｂｒｉｔｔｌｅｍｅｎｔ  ｏｆ  ｓｔａｂｌｅ  ａｕｓｔｅｎｉｔｉｃ  ｓｔｅｅｌｓ」ＩＮＴＥＲＮＡＴＩＯＮＡＬ  ＪＯＵＲＮＡＬ  ＯＦ  ＨＹＤＲＯＧＥＮ  ＥＮＥＲＧＹ、第３７巻  、ｐ１６２３１〜１６２４６
【非特許文献２】「オーステナイト系ステンレス鋼の加工誘起変態に対する化学組成の影響」塑性と加工、第４１巻  第４６８号、ｐ６４〜６８
【発明の概要】
【発明が解決しようとする課題】
【００１４】
上記のように、近年では、高温・高圧の水素ガスに曝されるタンクや配管、バルブ、熱交換器などに適用される鋼材に対し、予め水素を含有した過酷な状態でも、水素環境下での機械的特性が劣化しない優れた耐水素脆化特性を有するとともに、高価な元素を極力低減した経済性に優れた鋼材の開発が求められる。
【００１５】
しかしながら、特許文献１に記載のステンレス鋼は、室温・高圧水素ガス中での耐水素脆化特性を評価したものであり、予め水素を含有した状態での高圧水素ガス中の耐水素脆化特性については不明である。また、実質Ｎｉ含有量が１０％以上となるため、経済性に課題がある。
【００１６】
特許文献２および特許文献３に記載のステンレス鋼は、室温〜−１００℃・高圧水素ガス中での耐水素脆化特性を評価したものであり、予め水素を含有した状態での高圧水素ガス中の耐水素脆化特性については不明である。
【００１７】
特許文献４に記載のステンレス鋼は、−４０〜９０℃・高圧水素ガス中での耐水素脆化特性を評価したものであり、予め水素を含有した状態での高圧水素ガス中の耐水素脆化特性については不明である。
【００１８】
特許文献５に記載のステンレス鋼は、常温・高圧水素ガス中での耐水素脆化特性を評価したものであり、予め水素を含有した状態での高圧水素ガス中の耐水素脆化特性については不明である。また、実質２０％程度のＮｉを含有しており、経済性に課題がある。
【００１９】
このように、予め水素を含有した状態での高圧水素ガスならびに液体水素環境中の耐水素脆化特性と経済性を兼ね備えたオーステナイト系ステンレス鋼は、未だ出現していないのが現状である。
【００２０】
本発明は、前述の現状に鑑みなされたもので、高圧水素ガスおよび液体水素環境下で好適に使用できる耐水素脆化特性に優れた高Ｍｎオーステナイト系ステンレス鋼およびその製造方法を提供することを課題とする。
【課題を解決するための手段】
【００２１】
本発明者らは、前記の課題を解決すべく鋭意研究を重ねた結果、オーステナイト系ステンレス鋼において、９０ｐｐｍ程度の水素を予め含有した状態での高圧水素ガスおよび液体水素環境下による延性低下抑制に対してＡｌが有効に作用することを新たに発見した。
従来、Ａｌは、変形双晶の発現により強度・延性バランスを向上させたＴＷＩＰ鋼の延性改善のために添加される元素であるが、Ａｌを添加した高Ｍｎ鋼の耐水素脆化特性は非特許文献１で示す通り不十分であることが知られている。
【００２２】
また、非特許文献２で示す通り、Ａｌはオーステナイト相の安定性を低下させることで加工誘起マルテンサイト相の生成を助長する元素であり、耐水素性の観点からは耐水素脆化特性を悪化させる元素であると推察されるのが一般的であった。
【００２３】
ここで発明者らは、主要元素であるＣｒ、Ｍｎ、Ｎｉ、Ａｌと微量元素で構成されている高Ｍｎオーステナイト系ステンレス鋼の合金成分組成と高圧水素ガスおよび液体水素環境下による延性低下抑制の関係について鋭意研究を行った。その結果、これまで耐水素脆化特性を劣化させると考えられてきたＡｌが、ある限られた成分系では耐水素脆化特性の発現・向上に有効に作用することが新たなに分かった。具体的に、本発明者らは以下（ａ）〜（ｉ）の新しい知見を得た。
【００２４】
（ａ）オーステナイト相に固溶した水素は、オーステナイト相の変形組織を、水素脆化感受性の高い局所的な転位構造へと変化させる作用を有する。
【００２５】
（ｂ）引張変形時に生成する加工誘起マルテンサイトは、オーステナイト相と比較して水素の固溶度が小さい。このため、加工誘起マルテンサイト中に過飽和に固溶している水素はオーステナイト相へと拡散し、加工誘起マルテンサイトとオーステナイト相の界面近傍において水素の濃化領域が形成される。
【００２６】
（ｃ）また、高圧水素ガスおよび液体水素中においてはさらに鋼材表層からの水素供給が生じるため、鋼材内部と比較して鋼材表層近傍はより厳しい水素脆化環境となる。
【００２７】
（ｄ）上記鋼材表層近傍の加工誘起マルテンサイトとオーステナイト相の界面近傍における水素の濃化領域で、転位と水素の相互作用によりき裂が生成し、伝ぱすることでステンレス鋼の延性を低下させる。
【００２８】
（ｅ）Ａｌはオーステナイト相の安定度を低下させる一方で、オーステナイト相の変形組織形態のセル状化に大きく寄与する元素であることが分かった。上記（ａ）のとおり、オーステナイト相に固溶した水素によってオーステナイト相の変形組織は、水素脆化感受性の高い局所的な転位構造へと変化し、応力集中部が形成されてしまう。しかし、成分系をＡｌを含む所定の合金成分とすることで変形組織形態がセル状になった場合、オーステナイト相中の局所的な応力集中が緩和される。その結果、加工誘起マルテンサイトとオーステナイト相の界面近傍における水素の濃化領域でのき裂の生成が抑制され、結果として耐水素脆化特性の向上に寄与したと考えられる。
【００２９】
（ｆ）さらに、Ａｌを含有させることでＡｌ２Ｏ３−ＣａＯ−ＭｇＯ系介在物の生成が助長される。本介在物は高圧水素ガス雰囲気から鋼材へ侵入した水素を固溶することができ、さらに本介在物とオーステナイト相界面で水素をトラップする効果があることが新たに分かった。本効果により転位との相互作用によってき裂を生じさせる水素の量を軽減することができる。
【００３０】
（ｇ）上記のトラップ効果を十分に得るためには、Ａｌ２Ｏ３−ＣａＯ−ＭｇＯ系介在物が、大きさが０．５μｍ以上で、かつ鋼中の５００μｍ×５００μｍの領域において、３個以上存在している必要がある。ここで、介在物の大きさとは介在物の長径と短径の平均値を意味する。
【００３１】
（ｈ）通常、オーステナイト系ステンレス鋼はＳｉ脱酸により製造されるため、生成する介在物はＳｉＯ２−ＣａＯ−ＭｇＯ系が主体となる。これに対し、Ａｌ脱酸によって製造することでＡｌ２Ｏ３−ＣａＯ−ＭｇＯ系介在物の生成を助長させることが可能となる。
【００３２】
（ｉ）通常、オーステナイト系ステンレス鋼は冷間圧延前、熱延板を軟質化させるために熱処理（熱延板焼鈍）を行う。ここで、本発明者らが、Ａｌ２Ｏ３−ＣａＯ−ＭｇＯ系介在物の存在状態に影響を及ぼす製造方法について調査した結果、Ａｌ２Ｏ３−ＣａＯ−ＭｇＯ系介在物に導入されている歪を利用し冷延時に粉砕することで、介在物の大きさや分布状態を制御できることが分かった。すなわち、熱間圧延後のＡｌ２Ｏ３−ＣａＯ−ＭｇＯ系介在物には歪が導入されているが、熱延板焼鈍を行ってしまうとこの歪は消失してしまい冷延時に粉砕できないため、冷間圧延前の熱延板焼鈍を省略することで、次工程の冷間圧延によるＡｌ２Ｏ３−ＣａＯ−ＭｇＯ系介在物の粉砕が容易となり、（ｇ）に記載の介在物の存在状態を効率的に得ることができることが分かった。
【００３３】
本発明は、上記（ａ）〜（ｉ）の知見に基づきなされたもので、本発明の要旨は、以下の通りである。
【００３４】
（１）質量％で、Ｃ：０．２００％以下、Ｓｉ：０．１０〜２．００％、Ｍｎ：６．０〜２０．０％、Ｐ：０．０６０％以下、Ｓ：０．００８０％以下、Ｎｉ：４．０〜１２．０％、Ｃｒ：１０．０〜２５．０％、Ｎ：０．１００％以下、Ａｌ：０．０１〜４．０％、Ｃａ：０．０００２〜０．０１００％、Ｍｇ：０．０００２〜０．０１００％、Ｃｕ：０〜４．０％、Ｍｏ：０〜２．０％、ＲＥＭ：０〜０．０１０％、Ｂ：０〜０．００８０％、Ｔｉ：０〜１．０％、Ｎｂ：０〜１．０％、Ｖ：０〜１．０％を含有し、残部がＦｅおよび不純物からなり、長径と短径の平均値が０．５μｍ以上のＡｌ２Ｏ３−ＣａＯ−ＭｇＯ系介在物を、５００μｍ×５００μｍの領域に３個以上の範囲で含むことを特徴とする高Ｍｎオーステナイト系ステンレス鋼。
（２）質量％で、Ｃｕ：０．１〜４．０％を含むことを特徴とする（１）に記載の高Ｍｎオーステナイト系ステンレス鋼。
（３）質量％で、Ｍｏ：０．１〜２．０％を含むことを特徴とする（１）または（２）に記載の高Ｍｎオーステナイト系ステンレス鋼。
（４）質量％で、ＲＥＭ：０．０１０％以下、Ｂ：０．００８０％以下を１種または２種含むことを特徴とする（１）〜（３）のいずれか一項に記載の高Ｍｎオーステナイト系ステンレス鋼。
（５）質量％で、Ｔｉ：１．０％以下、Ｎｂ：１．０％以下、Ｖ：１．０％以下を１種または２種以上含むことを特徴とする（１）〜（４）のいずれか一項に記載の高Ｍｎオーステナイト系ステンレス鋼。
（６）質量％で、Ｗ：０．５％以下を含むことを特徴とする（１）〜（５）のいずれか一項に記載の高Ｍｎオーステナイト系ステンレス鋼。
（７）質量％で、Ｃｏ：１．０％以下を含むことを特徴とする（１）〜（６）のいずれか一項に記載の高Ｍｎオーステナイト系ステンレス鋼。
（８）質量％で、Ｓｎ：０．１％以下、Ｓｂ：０．０１％以下を１種または２種含むことを特徴とする（１）〜（７）のいずれか一項に記載の高Ｍｎオーステナイト系ステンレス鋼。
（９）水素ガスまたは液体水素環境中で用いることを特徴とする（１）〜（８）のいずれか一項に記載の高Ｍｎオーステナイト系ステンレス鋼。
（１０）水素ガスまたは液体水素のタンク本体およびライナー、配管、バルブで用いることを特徴とする（１）〜（９）のいずれか一項に記載の高Ｍｎオーステナイト系ステンレス鋼。
（１１）水素ステーションの圧縮機および熱交換器で用いることを特徴とする（１）〜（１０）のいずれか一項に記載の高Ｍｎオーステナイト系ステンレス鋼。
（１２）（１）〜（８）のいずれか一項に記載の成分を有する鋳片をＡｌ脱酸により製造し、さらに、熱間加工後、熱処理を施すことなく冷間加工を行うことを特徴とする、（１）〜（１１）のいずれか一項に記載の高Ｍｎオーステナイト系ステンレス鋼の製造方法。
【発明の効果】
【００３５】
本発明によれば、耐水素脆化特性に優れた高Ｍｎオーステナイト系ステンレス鋼およびその製造方法を提供することができる。
【発明を実施するための形態】
【００３６】
本実施形態の高Ｍｎオーステナイト系ステンレス鋼（以下、単にオーステナイト系ステンレス鋼とも記す。）の成分組成について説明する。なお、以下の説明において、各元素の含有量の「％」表示は「質量％」を意味する。
【００３７】
＜Ｃ：０．２００％以下＞
Ｃは、オーステナイト相の安定化に有効な元素であり、耐水素脆化特性の向上に寄与する。また、固溶強化による強度増加にも寄与する。これら効果を得るため、Ｃ含有量を０．０１０％以上とすることが好ましい。一方、過剰にＣを含有させることは、Ｃｒ系炭化物の過剰な析出やＣｒ−Ｃ短範囲規則相の生成を招き、耐水素脆化特性の低下に繋がる。このため、Ｃ含有量の上限を０．２００％以下とする必要がある。好ましいＣ含有量の上限は０．１５０％以下であり、より好ましくは０．１００％以下である。
ここで、短範囲規則相とは、長範囲規則相（析出物）の前駆体であり、析出物と比べて崩れやすく脆い状態である。鋼中において部分的に短範囲規則状態が崩れた面では障害物が無くなるため、他の領域と比較してすべり変形が生じやすくなり、その結果、粒界等に転位が堆積してしまい、この転位と水素の相互作用によりき裂が生成するおそれがある。すなわち、短範囲規則相は、き裂の生成による延性の低下を招くおそれがあることから、抑制することが望まれる。
【００３８】
＜Ｓｉ：０．１０〜２．００％＞
Ｓｉは、オーステナイト相の安定化に有効な元素である。オーステナイト相の安定化により耐水素脆化特性を向上させるため、Ｓｉ含有量を０．１０％以上とする必要がある。Ｓｉ含有量は０．３０％以上であることが好ましい。一方、過剰にＳｉを含有させることは、シグマ相などの金属間化合物の生成を促進させ、熱間加工性や靭性低下を招く。このため、Ｓｉ含有量の上限を２．００％とする必要がある。Ｓｉ含有量は、好ましくは１．５００％以下である。
【００３９】
＜Ｍｎ：６．０〜２０．０％＞
Ｍｎは、オーステナイト相の安定化に有効な元素である。また本実施形態では、鋼中に予め水素が含有しているような過酷な状態下でも耐水素脆化特性を向上させる観点から、Ｍｎは重要な元素である。これらのことから、オーステナイト相の安定化による加工誘起マルテンサイト相の生成抑制により耐水素脆化特性をさらに向上させるため、Ｍｎ含有量を６．０％以上とする必要がある。Ｍｎ含有量は７．５％以上であることがさらに好ましい。一方、過剰にＭｎを含有させることは、水素脆化による割れ発生の起点となるε相の生成を促進させるため、上限を２０．０％以下とする必要がある。好ましいＭｎ含有量の上限は１５．０％以下である。
【００４０】
＜Ｐ：０．０６０％以下＞
Ｐは、本実施形態のオーステナイト系ステンレス鋼中に不純物として含まれる。Ｐは、熱間加工性を低下させる元素であるため、極力低減させることが好ましい。具体的には、Ｐ含有量は０．０６０％以下と制限し、０．０５０％以下と制限することが好ましい。しかし、Ｐ含有量の極度の低減は製鋼コストの増大に繋がるため、Ｐ含有量は０．００８％以上であることが好ましい。
【００４１】
＜Ｓ：０．００８０％以下＞
Ｓは、熱間加工時にオーステナイト粒界に偏析し、粒界の結合力を弱めることで熱間加工時の割れを誘発する元素である。そのため、Ｓ含有量の上限を０．００８０％と制限する必要がある。Ｓ含有量の好ましい上限は０．００５０％以下である。Ｓ含有量は、極力低減させることが好ましいため、特に下限は設けないが、極度の低減は製鋼コストの増大に繋がる。このためＳ含有量は０．０００１％以上であることが好ましい。
【００４２】
＜Ｎｉ：４．０〜１２．０％＞
Ｎｉは、オーステナイト系ステンレス鋼の耐水素脆化特性を向上させる効果が大きい元素である。この効果を十分に得るため、Ｎｉ含有量を４．０％以上とする必要がある。Ｎｉ含有量は５．０％以上であることが好ましい。一方、過剰にＮｉを含有させることは材料コストの上昇を招くため、Ｎｉ含有量の上限を１２．０％とする。Ｎｉ含有量は、好ましくは１０．０％以下である。
【００４３】
＜Ｃｒ：１０．０〜２５．０％＞
Ｃｒは、ステンレス鋼に要求される耐食性を得るために欠くことのできない元素である。加えて、Ｃｒは、オーステナイト系ステンレス鋼の強度上昇にも寄与する元素である。一般的な腐食環境下で既存のＳＵＳ３１６鋼と遜色のない耐食性を確保するため、Ｃｒ含有量は１０．０％以上とする必要がある。Ｃｒ含有量は、好ましくは１３．５％以上である。一方、過剰にＣｒを含有することは、Ｃｒ系炭窒化物の過剰な析出やＣｒ−Ｃ短範囲規則相の生成を招き、耐水素脆化特性を低下させる。このため、Ｃｒ含有量の上限を２５．０％以下とする必要がある。Ｃｒ含有量は、好ましくは１８．０％以下である。
【００４４】
＜Ｎ：０．１００％以下＞
Ｎは、オーステナイト相の安定化と耐食性向上に有効な元素である。また、固溶強化により強度上昇に寄与する。一方でＮを多量に含有させることはＡｌＮの生成を助長して、Ａｌの耐水素脆化特性を向上させる効果を十分に得ることができない上、鋼材製造時の熱間加工性の低下を招くため、上限を０．１００％以下とする必要がある。好ましくは０．０８０％以下である。Ｎ含有量の下限は特に設けないが、過剰の低減は製錬時のコスト増加に繋がるため、好ましい下限は０．０１０％以上である。
【００４５】
＜Ａｌ：０．０１０〜４．００％＞
Ａｌは、上述したように、これまで耐水素脆化特性を劣化させると考えられてきたが、本発明者らの鋭意検討の結果、所定の成分系ではオーステナイト系ステンレス鋼の耐水素脆化特性の向上に有効な元素であることが分かった。さらに、Ａｌの含有によってＡｌ２Ｏ３−ＣａＯ−ＭｇＯ系介在物の生成を促し、このＡｌ２Ｏ３−ＣａＯ−ＭｇＯ系介在物によるトラップ効果によって、き裂生成の起因となる水素の量を軽減することができることが分かった。これらの効果を十分に得るため、Ａｌ含有量を０．０１０％以上とする必要がある。好ましくは０．０２０％以上、より好ましくは０．１００％以上である。一方、多量にＡｌを含有させることは耐水素脆化特性を劣化させる加工誘起マルテンサイトの過剰な生成に繋がる。また、Ｎｉなどと金属間化合物を形成し、鋼材の製造性を劣化させる。したがって、上限を４．００％以下とする必要がある。より好ましい上限は３．５０％以下である。
【００４６】
＜Ｍｇ、Ｃａ：０．０００２〜０．０１００％以下＞
Ｍｇ、Ｃａはともに、脱酸および熱間加工性の向上に有効な元素である。また、本実施形態において耐水素脆化特性を向上させるＡｌ２Ｏ３−ＣａＯ−ＭｇＯの生成に寄与する元素である。これら効果を十分に得るため、Ｍｇ、Ｃａの含有量はそれぞれ０．０００２％以上とし、０．００１０％以上とすることが好ましい。一方、これら元素を過剰に含有することは、製造コストの著しい増加および熱間加工性の劣化を招く。このため、Ｍｇ、Ｃａの含有量の上限をそれぞれ０．０１００％以下とする必要がある。
【００４７】
本実施形態に係るオーステナイト系ステンレス鋼は、上述してきた元素以外（残部）は、Ｆｅ及び不純物からなるが、後述する任意元素についても含有させることができる。よって、Ｃｕ、Ｍｏ、ＲＥＭ、Ｂ、Ｔｉ、Ｎｂ、Ｖ、Ｗ、Ｃｏ、Ｓｎ、Ｓｂの含有量の下限は０％以上である。
なお、本実施形態における「不純物」とは、鋼を工業的に製造する際に鉱石やスクラップ等のような原料をはじめとして製造工程の種々の要因によって混入する成分であり、不可避的に混入する成分も含む。
【００４８】
＜Ｃｕ：０．１〜４．０％＞
Ｃｕは、オーステナイト相の安定化に有効な元素である。オーステナイト相の安定化により耐水素脆化特性を向上させるため、Ｃｕを含有させる場合のその含有量は０．１％以上とする必要がある。Ｃｕ含有量は、好ましくは０．３％以上である。一方、過剰にＣｕを含有させることは、強度低下につながり、熱間加工性も損なわれるため、Ｃｕを含有させる場合にはＣｕ含有量の上限を４．０％以下とする必要がある。Ｃｕ含有量は、より好ましくは３．５％以下である。
【００４９】
＜Ｍｏ：０．１〜２．０％＞
Ｍｏは、オーステナイト系ステンレス鋼の強度上昇と耐食性向上に寄与する元素である。しかしながら、Ｍｏを多量に含有させることは合金コストの増加を招く。したがって、Ｍｏを含有させる場合のＭｏ含有量は２．０％以下とすることが好ましい。一方、Ｍｏはスクラップ原料から不可避に混入する元素である。Ｍｏ含有量の過度な低減は溶解原料の制約を招き、製造コストの増加に繋がる。したがって、上記効果と製造コストの抑制を両立させるため、Ｍｏを含有させる場合のＭｏの下限は０．１％以上とすることが好ましい。
【００５０】
＜ＲＥＭ：０．０１０％以下、Ｂ：０．００８０％以下＞
ＲＥＭ、Ｂはともに、脱酸および熱間加工性、耐食性の向上に有効な元素である。必要に応じてこれらのうちから選んだ１種または２種の元素を含有してもよい。ただし、これら元素を過剰に含有することは、製造コストの著しい増加を招く。このため、ＲＥＭ、Ｂを含有させる場合には、上限をＲＥＭ：０．０１％以下、Ｂ：０．００８０％以下とする必要がある。これら元素の下限は特に設ける必要はないが、脱酸効果を十分に得るため、ＲＥＭ：０．００１％以上、Ｂ：０．０００２％以上とすることが好ましい。
ここで、ＲＥＭ（希土類元素）は、一般的な定義に従い、スカンジウム（Ｓｃ）、イットリウム（Ｙ）の２元素と、ランタン（Ｌａ）からルテチウム（Ｌｕ）までの１５元素（ランタノイド）の総称を指す。本実施形態でいう「ＲＥＭ」とは、これら希土類元素から選択される１種以上で構成されるものであり、「ＲＥＭ量」とは、希土類元素の合計量である。
【００５１】
＜Ｔｉ、Ｎｂ、Ｖ：１．０％以下＞
Ｔｉ、Ｎｂ、Ｖは鋼中に固溶または炭窒化物として析出し、強度を増加させるために有効な元素である。必要に応じてこれらのうちから選んだ１種または２種以上の元素を含有してもよい。ただし、Ｔｉ、Ｎｂ、Ｖの各含有量が１．０％より多くなると生成した炭窒化物が熱間加工時の製造性を低下させる。したがって、Ｔｉ、Ｎｂ、Ｖを含有させる場合には、Ｔｉ、Ｎｂ、Ｖ含有量の上限をそれぞれ１．０％以下とする必要がある。これらの好ましい含有量の上限はそれぞれ０．５％である。
【００５２】
＜Ｗ：０．５％以下＞
Ｗはオーステナイト系ステンレス鋼の強度増加や耐食性向上に有効な元素であり、必要に応じて含有してもよい。本効果を得るため、０．００１％以上含有することが好ましい。一方、Ｗを過剰に含有することは製造コストの増加を招くため、上限を０．５％以下とする必要がある。好ましい含有量の上限は０．３％以下である。
【００５３】
＜Ｃｏ：１．０％以下＞
Ｃｏは耐食性向上に有効な元素であり、必要に応じて含有してもよい。本効果を得るため、０．０４％以上含有することが好ましい。一方、Ｃｏを過剰に含有することは加工誘起マルテンサイト相の生成を助長し、耐水素脆化特性を低下させるため、上限を１．０％以下とする必要がある。好ましい含有量の上限は０．８％以下である。
【００５４】
＜Ｓｎ：０．１％以下、Ｓｂ：０．０１％以下＞
Ｓｎ、Ｓｂは耐酸化性の向上に有効な元素であり、必要に応じて少なくともいずれかを含有してもよい。本効果を得るため、Ｓｎは０．００１％以上、Ｓｂは０．０００５％以上含有することが好ましい。一方、これら元素を過剰に含有することは熱間加工性を低下させるため、Ｓｎの上限を０．１％以下、Ｓｂの上限を０．０１％以下とする必要がある。好ましい含有量の上限はＳｎが０．０８％以下、Ｓｂが０．００８％以下である。
【００５５】
本実施形態に係るオーステナイト系ステンレス鋼は、以上説明した各元素の他にも、本発明の効果を損なわない範囲で含有させることが出来る。
【００５６】
さらに、Ａｌ２Ｏ３−ＣａＯ−ＭｇＯ系介在物の存在状態およびその存在状態を得るための製造方法について説明する。
【００５７】
＜Ａｌ２Ｏ３−ＣａＯ−ＭｇＯ系介在物の存在状態＞
Ａｌ２Ｏ３−ＣａＯ−ＭｇＯ系介在物には、介在物中への水素の固溶、ならびにオーステナイト相との界面で水素をトラップすることで耐水素脆化特性を向上させる効果がある。本効果を十分に得るためには、長径と短径の平均値が０．５μｍ以上であるＡｌ２Ｏ３−ＣａＯ−ＭｇＯ系介在物が、５００μｍ×５００μｍの範囲に３個以上存在する必要がある。Ａｌ２Ｏ３−ＣａＯ−ＭｇＯ系介在物の長径と短径の平均値が０．５μｍ未満の場合、耐水素脆化特性を向上させる効果を得ることができない。一方、Ａｌ２Ｏ３−ＣａＯ−ＭｇＯ系介在物の長径と短径の平均値が過剰な場合、その周囲に過剰の水素がトラップされてしまい、耐水素脆化特性の劣化を招くため、Ａｌ２Ｏ３−ＣａＯ−ＭｇＯ系介在物の長径と短径の平均値は、好ましくは５μｍ以下である。また介在物の存在個数については、３個未満の場合、耐水素脆化特性を向上させる効果を得ることができない。しかし、存在個数が過剰な場合、トラップされる水素量が多くなりすぎてしまい、耐水素脆化特性の劣化を招くおそれがある上、製造性を劣化させる。そのため、Ａｌ２Ｏ３−ＣａＯ−ＭｇＯ系介在物の好ましい個数の上限は２０個以下である。
【００５８】
Ａｌ２Ｏ３−ＣａＯ−ＭｇＯ系介在物の長径と短径の平均値、および存在個数は以下の方法によって測定することができる。
まず、冷延板から試料を切り出し、Ｌ断面が観察面となるように樹脂に埋め込んだ後、鏡面仕上げの研磨を施した後にＳＥＭによる介在物観察を行う。任意に決定した複数視野（１視野：５００μｍ×５００μｍ）において存在する種々の介在物の組成をエネルギー分散型Ｘ線分析（ＥＤＳ）により分析し、Ａｌ、Ｃａ、Ｍｇ、Ｏが検出された介在物をＡｌ２Ｏ３−ＣａＯ−ＭｇＯ系介在物と見なし、その視野における本介在物数をカウントした。全視野の平均個数をその試料の介在物数とする。
また、Ａｌ２Ｏ３−ＣａＯ−ＭｇＯ系介在物の大きさを前述の介在物観察によるＳＥＭ写真から測定する。具体的には、本介在物の長径と短径の平均値をその介在物の大きさと定義し、全視野で観察されたすべての介在物の大きさを求め、それらの平均値をその試料の介在物の大きさとする。
【００５９】
＜製造方法＞
本実施形態のオーステナイト系ステンレス鋼の製造方法は、脱酸の際、Ａｌを用いて脱酸することによってＡｌ２Ｏ３−ＣａＯ−ＭｇＯ系介在物の存在状態を制御する。すなわち、Ａｌ脱酸を行うことでＡｌ２Ｏ３−ＣａＯ−ＭｇＯ系介在物の生成を助長させることが可能となる。
熱間鍛造や熱間圧延等の熱間加工後の鋼中のＡｌ２Ｏ３−ＣａＯ−ＭｇＯ系介在物には歪が導入されている。このように歪が導入されたまま鋼材に冷間加工を加えると、本介在物が粉砕しやすくなることが分かった。しかし、熱間加工後に熱処理（焼鈍）してしまうとこの歪は消失してしまう。そのため、本実施形態では、熱間加工後の熱処理を省略し、次工程の冷間加工を行うこととする。これにより、熱間加工で導入された歪を残したまま次工程の冷間加工を行うことができ、その結果、Ａｌ２Ｏ３−ＣａＯ−ＭｇＯ系介在物の粉砕が容易となり、上記の介在物の存在状態を効率的に得ることができる。
【００６０】
なお、本実施形態における鋼の製造方法において、前述のような脱酸を行うこと、熱延板焼鈍を省略すること以外の各条件等については特に限定せず、例えば、冷間加工の後に最終圧延を施しても構わない。
【００６１】
本実施形態のオーステナイト系ステンレス鋼によれば、Ａｌを含む所定の成分系とすることによって、変形組織形態を、加工誘起マルテンサイトとオーステナイト相の界面近傍における水素濃化領域でのき裂の生成抑制に効果的なセル状とすることができ、その結果、耐水素脆化特性を向上させることが可能となり、高圧水素ガスおよび液体水素環境中でも好適に使用できる。
さらに、本実施形態のオーステナイト系ステンレス鋼は、上述した本発明者らの新たな知見に基づき、Ｃｒ、Ｍｎ、Ｎｉ、Ａｌを含む合金成分組成をバランスよく最適化することによって、鋼中に予め水素が含有しているような過酷な状態下でも耐水素脆化特性を向上させることができる。そのため、従来の水素環境用ステンレス鋼で使用を想定している環境よりもさらに過酷な状況であっても、耐水素脆化特性を劣化させることなく、好適にしようすることができる。
【００６２】
また、Ａｌ含有によって、オーステナイト相界面で水素をトラップする効果を有するＡｌ２Ｏ３−ＣａＯ−ＭｇＯ系介在物を生成することができ、このトラップ効果によって転位との相互作用によってき裂を生じさせる水素の量を軽減することができる。
【００６３】
また、本実施形態のオーステナイト系ステンレス鋼は、棒鋼や鋼板等形状を問うことなく、従来よりも優れた耐水素脆化特性を享受できる。そのため、本実施形態のオーステナイト系ステンレス鋼は、高圧水素ガスおよび液体水素のタンク本体およびライナー、配管、バルブ、水素ステーションの圧縮機および熱交換器等、水素ガスや液体水素に曝される環境下で好適に用いることが可能である。
【００６４】
なお、本実施形態のオーステナイト系ステンレス鋼の製造方法は特に限定することなく、本発明の効果を損なわない範囲で適宜決定してよい。例えば、前述の化学組成を有する鋼塊を溶製した後、鋳造ままあるいは鍛造や分解圧延により、例えばビレットとし、その後、熱間押出しや熱間鍛造、熱間圧延等の熱間加工を行ってよい。また熱間加工後、適宜、熱処理を行ってもよく、必要に応じて冷間加工を加えてもよい。
【実施例】
【００６５】
以下に本発明の実施例について説明するが、本発明は、以下の実施例で用いた条件に限定されるものではない。
なお、表中の下線は本発明範囲から外れているものを示す。
【００６６】
表１の成分組成を有するステンレス鋼供試材をＡｌ脱酸により溶製し、厚さ５０ｍｍの鋳片を製造した。この鋳片を１１８０℃で１時間加熱して厚さ６ｍｍまで熱間圧延した後、水冷した。得られた厚さ６ｍｍの熱延板を、熱処理を施すことなく、厚さ２ｍｍまで冷間圧延を行った後、１０５０℃で３０秒の熱処理後、空冷し冷延焼鈍板とした。
なお、比較のため試験片２９についてはＳｉ脱酸で、試験片３０については１１８０℃で１時間の熱延板熱処理後、厚さ２ｍｍまで冷間圧延を行った。表２に各試験片の製造条件を示す。
【００６７】
次に、介在物の観察を行った。
まず、冷延焼鈍板から試料を切り出し、Ｌ断面が観察面となるように樹脂に埋め込んだ後、鏡面仕上げの研磨を行った。次に樹脂埋め込み試料に対してＳＥＭによる介在物観察を実施した。任意に決定した３視野（１視野：５００μｍ×５００μｍ）において存在する介在物の組成をＥＤＳにより分析し、Ａｌ、Ｃａ、Ｍｇ、Ｏが検出された介在物をＡｌ２Ｏ３−ＣａＯ−ＭｇＯ系介在物と見なし、その視野における本介在物数をカウントした。３視野の平均個数をその試料のＡｌ２Ｏ３−ＣａＯ−ＭｇＯ系介在物の個数とした。
また、本介在物の大きさを前述の介在物観察によるＳＥＭ写真から測定した。具体的には、Ａｌ２Ｏ３−ＣａＯ−ＭｇＯ系の長径と短径の平均値をその介在物の大きさと定義し、３視野で観察されたすべての介在物の大きさの平均値をその試料の介在物の大きさとした。脱酸条件および熱延板焼鈍の有無と介在物の存在状態との関係を表２に示した。
【００６８】
次に、引張試験を行うため、得られた厚さ２ｍｍの冷延焼鈍板の長手方向から、ＪＩＳ１３号Ｂ引張試験片を採取した。
【００６９】
次に、引張試験を実施する事前処理として、上記引張試験片を３００℃、９０ＭＰａ水素ガス中に７２時間曝露し試験片内に水素を含有させて水素曝露材とした。なお、上記引張試験片と合わせて水素含有量分析用試料も水素ガス曝露しており、溶融法により測定した結果、水素侵入量は約９０ｐｐｍであることを確認した。水素ガス曝露した引張試験片は引張試験直前まで液体窒素中に保管し、鋼中から水素が脱離するのを防止した。
【００７０】
次に、以下に示す方法により（１）大気中引張試験、（２）高圧水素ガス中引張試験、（３）液体水素中引張試験を行った。
【００７１】
（１）大気中引張試験は、試験温度：−４０℃、試験環境：大気、歪速度：５×１０−５／ｓの条件で実施した。
（２）高圧水素ガス中引張試験は、試験環境を「９０ＭＰａ水素ガス中」としたこと以外は、（１）の大気中引張試験と同条件で実施した。
相対破断伸び（破断伸び比）として、「（水素曝露材・高圧水素ガス中での破断伸び／非水素曝露材・大気中での破断伸び）」および「（非水素曝露材・高圧水素ガス中での破断伸び／非水素曝露材・大気中での破断伸び）」の値を算出し、この値が０．９０以上０．９５未満のものを「○」、０．９５以上のものを「◎」、０．９０未満のものを「×」とし、０．９０以上の場合（「○」および「◎」の場合）に高圧水素ガス中での耐水素脆化特性が合格であると評価した。
【００７２】
（３）液体水素中引張試験は、試験温度：−２５３℃、歪速度：５×１０−５／ｓの条件で実施し、引張強さ（ＭＰａ）と破断伸び（％）の積（引張強さ×破断伸び）を求めた。液体水素中での耐水素脆性は、当該積の値が、ＳＵＳ３１６Ｌの引張強さ（ＭＰａ）×破断伸び（％）の値に対し上回るものを「○」、下回るものを「×」とし、「○」の場合に液体水素中の耐水素脆性が合格であると評価した。
これら試験（１）〜（３）の結果を表２に示す。
【００７３】
試験片１〜２４は、本発明の成分範囲を満たす供試材（発明例）である。これらの相対絞り値は０．９０以上であり、また液体水素下においても、ＳＵＳ３１６Ｌの引張強さ（ＭＰａ）×破断伸び（％）の値を上回り、水素ガス下ならびに液体水素下の両環境下において優れた耐水素脆化特性を有することを確認できた。
【００７４】
試験片２５は、Ｍｎ含有量が本発明の範囲を上回る。その結果、引張変形時に水素脆化感受性の高いε相が生成し、ε相を起点として水素誘起の脆性破壊が生じ、相対破断伸びが低下し、ＳＵＳ３１６Ｌの引張強さ（ＭＰａ）×破断伸び（％）の値を下回った。
【００７５】
試験片２６は、Ａｌ含有量が本発明の範囲を上回る。その結果、引張変形時に多量の加工誘起マルテンサイト相が生成して鋼中に過剰の水素が侵入し、相対破断伸びが低下し、ＳＵＳ３１６Ｌの引張強さ（ＭＰａ）×破断伸び（％）の値を下回った。
【００７６】
試験片２７は、Ｎ含有量が本発明の範囲を上回る。その結果、オーステナイト相にＡｌＮの析出が生じ、Ａｌの耐水素脆化特性を向上させる効果を十分に得ることができず、相対破断伸びが低下した。
【００７７】
試験片２８は、Ｃ含有量が本発明の範囲を上回る。その結果、Ｃｒ−Ｃの短範囲規則相が形成されてオーステナイト相の変形組織がプラナーな転位構造を呈し、変形の局所化が生じ、その応力集中部で水素誘起のき裂の生成・伝ぱが生じた結果、相対破断伸びが低下し、ＳＵＳ３１６Ｌの引張強さ（ＭＰａ）×破断伸び（％）の値を下回った。
【００７８】
試験片２９は、Ｓｉ含有量が本発明の範囲を上回る。その結果、供試材を製造する過程の熱間圧延時に金属間化合物を起点とした欠陥が生じ、引張変形時にその欠陥を起点とした破壊が生じた結果、相対破断伸びが低下し、ＳＵＳ３１６Ｌの引張強さ（ＭＰａ）×破断伸び（％）の値を下回った。
【００７９】
試験片３０は、Ｍｎ含有量が本発明の範囲を下回る。その結果、引張変形時に多量の加工誘起マルテンサイト相が生成して鋼中に過剰の水素が侵入した結果、相対破断伸びが低下し、ＳＵＳ３１６Ｌの引張強さ（ＭＰａ）×破断伸び（％）の値を下回った。
【００８０】
試験片３１は、Ｃｒ含有量が本発明の範囲を上回る。Ｃｒ−Ｃの短範囲規則相が形成されて変形組織がプラナーな転位構造を呈し、変形の局所化が生じ、その応力集中部で水素誘起のき裂の生成・伝ぱが生じた結果、相対破断伸びが低下し、ＳＵＳ３１６Ｌの引張強さ（ＭＰａ）×破断伸び（％）の値を下回った。
【００８１】
試験片３２は、Ｐ含有量が本発明の範囲を上回る。供試材を製造する過程の熱間圧延時に凝固割れを起点とした欠陥が生じ、引張変形時にその欠陥を起点とした破壊が生じた結果、相対破断伸びが低下し、ＳＵＳ３１６Ｌの引張強さ（ＭＰａ）×破断伸び（％）の値を下回った。
【００８２】
試験片３３は、Ａｌ含有量が本発明の範囲を下回る。その結果、Ａｌの耐水素脆化特性を向上させる効果を十分に得ることができず、相対破断伸びが低下した。
【００８３】
試験片３４は、Ｃａ含有量が本発明の範囲を上回る。その結果、熱間延性の低下により熱間圧延時に供試材内部に微細な割れが生じ、その割れの先端に水素が濃化することで相対破断伸びが低下した。
【００８４】
試験片３５は、Ｃａ含有量が本発明の範囲を下回る。その結果、耐水素脆化特性の向上に寄与するＡｌ２Ｏ３−ＣａＯ−ＭｇＯ系介在物の個数を十分に得ることができず、耐水素脆化特性が低下した。
【００８５】
試験片３６は、Ｍｇ含有量が本発明の範囲を上回る。その結果、熱間延性の低下により熱間圧延時に供試材内部に微細な割れが生じ、その割れの先端に水素が濃化することで相対破断伸びが低下した。
【００８６】
試験片３７は、Ｍｇ含有量が本発明の範囲を下回る。その結果、耐水素脆化特性の向上に寄与するＡｌ２Ｏ３−ＣａＯ−ＭｇＯ系介在物の個数を十分に得ることができず、耐水素脆化特性が低下した。
【００８７】
試験片３８は脱酸工程をＳｉ脱酸とし、また試験片３９は冷間圧延前に熱延板熱処理を行った例であり、ともに製造方法が本発明の規定を満たしていない。その結果、本発明で規定するＡｌ２Ｏ３−ＣａＯ−ＭｇＯ系介在物の存在状態を得ることができず、耐水素脆化特性を向上させることができなかった。特に試験片３９は、熱延板熱処理によって歪みが消失してしまい、その後の冷間圧延において介在物を十分に粉砕できず、介在物サイズが粗大となってしまった。
【００８８】
試験片４０は、Ｍｎ含有量が本発明の範囲を下回り、Ｎｉ含有量が本発明の範囲を上回る。その結果、Ｎｉ−Ａｌの金属間化合物が生成して鋼中に局所的な歪の集中が起こり、高圧水素ガス下の引張試験において、非水素曝露材の相対破断伸びは良好であったものの、水素曝露材の相対破断伸びおよび液体水素中の引張強さ×破断伸びの低下が生じた。
【００８９】
【表１】
2019143228.tif 000002
【００９０】
【表２】
2019143228.tif 000003
【産業上の利用可能性】
【００９１】
本発明の高Ｍｎオーステナイト系ステンレス鋼は、低温・４０ＭＰａ超の高圧の水素ガス中および液体水素中で極めて優れた耐水素脆化特性が得られる。このため、本発明の高Ｍｎオーステナイト系ステンレス鋼は、圧力が４０ＭＰａを超える水素ガスを貯蔵する高圧水素ガス用タンク、高圧水素用ガスタンクライナー、高圧水素ガスおよび液体水素用配管、圧縮機、熱交換器などの材料として適用可能である。